(57)【要約】【課題】印画物の、サバキ性、画像濃度、および耐湿・耐熱性等の各性能に優れた熱転写受像シートの提供。【解決手段】本発明の熱転写受像シートは、基材と、該基材上に受容層とを有し、受容層が、特定のポリエーテル変性シリコーンと、特定のバインダー樹脂とを含むものである。このような熱転写受像シートによれば、印画物の、サバキ性、画像濃度、および耐湿・耐熱性等の各性能を改善することができる。【選択図】なし【特許請求の範囲】
【請求項１】
基材と、前記基材上に受容層とを有する、熱転写受像シートであって、
前記受容層が、７以上のＨＬＢ値を有するポリエーテル変性シリコーンと、バインダー樹脂とを含み、
前記バインダー樹脂が、塩酢ビ系樹脂である、熱転写受像シート。
【請求項２】
前記受容層中の前記ポリエーテル変性シリコーンの含有量が、前記バインダー樹脂の固形分質量に対して、１〜３０質量％である、請求項１に記載の熱転写受像シート。
【請求項３】
前記受容層が、ゲル化剤を実質的に含まない、請求項１または２に記載の熱転写受像シート。
【発明の詳細な説明】
【技術分野】
【０００１】
本発明は、基材と、該基材上に受容層とを有する熱転写受像シートに関する。
【背景技術】
【０００２】
従来、種々の印字方法が知られているが、その中でも熱拡散型転写方式（昇華型熱転写方式）は、昇華性染料を色材としているため、濃度階調を自由に調節でき、中間色や階調の再現性にも優れ、銀塩写真に匹敵する高品質の画像を形成することができる。
【０００３】
この熱拡散型転写方式とは、色素（昇華性染料）を含有する熱転写インクシートと熱転写受像シートとを重ね合わせ、次いで、電気信号によって発熱が制御されるサーマルヘッドによってインクシートを加熱することでインクシート中の色素を受像シートに転写して画像情報の記録を行うものである。このような熱拡散型転写方式が普及するなかで、印画速度の高速化が進んでおり、従来の熱転写インクシートと熱転写受像シートを用いて従来の熱エネルギーを印画しても十分な発色濃度を得られない等の問題が生じている。
【０００４】
さらに、熱拡散型転写方式では、その他の種々の問題も存在している。例えば、受像シートの表面（受容層）の帯電防止性が低い場合、印画物同士の静電張り付きが生じることで、取扱い性（以下、「サバキ性」とする）が悪くなるという問題が発生している。
【０００５】
上記のような種々の問題を解決するために、熱転写受像シートの受容層を形成する塗布液については、受容層の性能や製造方法に合わせて、様々な検討がなされてきた。例えば、受容層の塗布液に帯電防止剤を添加したり、受容層上にさらに帯電防止層を設けることが提案されている（例えば、特許文献１参照）。しかし、この方法では、帯電防止剤を用いることでコストが増大する。また、受容層の塗布液として、塩化ビニル系樹脂と、ポリエーテル変性シリコーンと、ゲル化剤とを含む水系塗布液を用いることも提案されている（例えば、特許文献２参照）。しかし、依然として、表面層の帯電防止性を向上させて、印画物のサバキ性を改善することが切望されている。
【０００６】
したがって、今尚、印画物の、サバキ性、画像濃度、および耐湿・耐熱性等の各性能に優れた熱転写受像シートの開発が切望されている。
【先行技術文献】
【特許文献】
【０００７】
【特許文献１】特開平１０−２４４７６７
【特許文献２】特開２００９−１９６２７７
【発明の概要】
【発明が解決しようとする課題】
【０００８】
本発明者らは、上記の背景技術を検討した結果、新たに、熱転写受像シートの受容層に含有される帯電防止剤やゲル化剤の量の過多により、離型性、保護層の転写性、印画物の画像濃度、耐湿・耐熱性等の各種性能の向上が妨げられるという問題を知見した。本発明は上記の背景技術および新たに知見した問題に鑑みてなされたものであり、その目的は、印画物の、サバキ性、画像濃度、および耐湿・耐熱性等の各性能に優れた熱転写受像シートを提供することにある。
【課題を解決するための手段】
【０００９】
本発明者らは上記課題を解決するため、鋭意検討した結果、受容層に、特定のポリエーテル変性シリコーンと、特定の樹脂バインダーとを含有させることにより、上記課題を解決できることを知見し、本発明を完成するに至った。
【００１０】
すなわち、本発明の一態様によれば、
基材と、該基材上に受容層とを有する、熱転写受像シートであって、
該受容層が、７以上のＨＬＢ値を有するポリエーテル変性シリコーンと、バインダー樹脂とを含み、
該バインダー樹脂が、塩酢ビ系樹脂である、熱転写受像シートが提供される。
【発明の効果】
【００１１】
本発明の熱転写受像シートによれば、印画物の、サバキ性、画像濃度、および耐湿・耐熱性等の各性能に優れた熱転写受像シートを提供することができる。
【発明を実施するための形態】
【００１２】
熱転写受像シート
本発明の熱転写受像シートは、基材と、該基材上に受容層とを有するものである。好ましい態様では、熱転写受像シートは断熱層や中間層等の他の層をさらに有してもよい。
【００１３】
基材
本発明における基材は、受容層を保持するという役割を有するとともに、熱転写時には熱が加えられるため、過熱された状態でも取り扱い上支障のない程度の機械的強度を有する材料であることが好ましい。
【００１４】
このような基材の材料としては、例えば、コンデンサーペーパー、グラシン紙、硫酸紙、またはサイズ度の高い紙、合成紙（ポリオレフィン系、ポリスチレン系）、上質紙、アート紙、コート紙、キャストコート紙、壁紙、裏打用紙、合成樹脂またはエマルジョン含浸紙、合成ゴムラテックス含浸紙、合成樹脂内添紙、板紙等、セルロース繊維紙、あるいはポリエステル、ポリアクリレート、ポリカーボネート、ポリウレタン、ポリイミド、ポリエーテルイミド、セルロース誘導体、ポリエチレン、エチレン−酢酸ビニル共重合体、ポリプロピレン、ポリスチレン、アクリル、ポリ塩化ビニル、ポリ塩化ビニリデン、ポリビニルアルコール、ポリビニルブチラール、ナイロン、ポリエーテルエーテルケトン、ポリサルフォン、ポリエーテルサルフォン、テトラフルオロエチレン、パーフルオロアルキルビニルエーテル、ポリビニルフルオライド、テトラフルオロエチレン・エチレン、テトラフルオロエチレン・ヘキサフルオロプロピレン、ポリクロロトリフルオロエチレン、ポリビニリデンフルオライド等のフィルムが挙げられ、また、これらの合成樹脂に白色顔料や充填剤を加えて成膜した白色不透明フィルムも使用でき、特に限定されない。また、上記基材の任意の組み合わせによる積層体も使用できる。代表的な積層体の例として、セルロース繊維紙と合成紙或いはセルロース合成紙とプラスチックフィルムとの合成紙が挙げられる。本発明においては、市販の基材を用いることもでき、例えば、ＲＣペーパー（三菱製紙（株）製）等が好ましい。なお、基材の厚みは、熱転写受像シートに要求される強度や耐熱性等や、基材として採用した素材の材質に応じて、適宜変更可能であり、具体的に、基材の厚みは、５０μｍ〜１０００μｍの範囲内であることが好ましく、１００μｍ〜３００μｍの範囲内であることがより好ましい。
【００１５】
受容層
本発明における受容層は、熱転写による画像形成時に熱転写インクシートから転写される昇華性染料を受容するとともに、受容した昇華性染料を受容層に保持することで、受容層の面に画像を形成かつ維持することができる。本発明においては、受容層は、ポリエーテル変性シリコーンとバインダー樹脂とを含むものである。受容層に、ポリエーテル変性シリコーンとバインダー樹脂とを併用して加えることで、受容層の帯電防止性を向上させて、印画物のサバキ性を改善することができる。また、水系塗布液を用いて受容層を形成する場合には、ポリエーテル変性シリコーンを加えることで、印画物の画像濃度を向上することができる。
【００１６】
ポリエーテル変性シリコーン
本発明において用いられるポリエーテル変性シリコーンは、７以上、好ましくは７以上２０以下のＨＬＢ値を有するものである。ポリエーテル変性シリコーンのＨＬＢ値が上記範囲程度であれば、印画物のサバキ性をより向上させることができる。なお、ＨＬＢ（hydrophile-lipophile balance、親水性−親油性バランス）とは、界面活性剤の親水性と親油性の偏りの程度を表すものである。ＨＬＢ値が大きいほど、親水性が高いことを意味する。
【００１７】
本発明においては、異なるあるいは同じＨＬＢ値を有する、２種以上のポリエーテル変性シリコーンを混合して用いてもよい。この場合、混合後のポリエーテル変性シリコーンのＨＬＢ値が上記範囲であればよい。本発明においては、市販のポリエーテル変性シリコーンを用いることもでき、例えば、ＫＦ−３５２、ＫＦ−３５４Ｌ、ＫＦ-６１５Ａ（以上、信越化学工業社製）、ＦＺ−７２０、ＦＺ−２１２０（以上、東レダウコーニング社製）等が挙げられる。このようなポリエーテル変性シリコーンを単独または２種以上を混合して用いることで、印画物のサバキ性をより向上させることができる。
【００１８】
バインダー樹脂
受容層の形成に用いるバインダー樹脂としては、アクリル系樹脂、塩化ビニル系樹脂、ポリエチレン、ポリプロピレン等のポリオレフィン系樹脂、ポリ塩化ビニル、塩化ビニル・酢酸ビニル共重合体系樹脂（塩酢ビ系樹脂）、ポリ塩化ビニリデン等のハロゲン化ポリマー、ポリ酢酸ビニル、ポリアクリル酸エステル等のビニルポリマー、ポリエチレンテレフタレート、ポリブチレンテレフタレート等のポリエステル系樹脂、ポリスチレン系樹脂、ポリアミド系樹脂、エチレンやプロピレン等のオレフィンと他のビニルモノマーとの共重合体系樹脂、アイオノマー、セルロースジアセテート等のセルロース系樹脂、ポリカーボネート等が挙げられ、特に好ましいものは、塩化ビニル系樹脂であり、なかでも塩酢ビ系樹脂が好ましい。本発明においては、市販のバインダー樹脂を用いることもでき、例えば、ソルバインＣ（日信化学工業（株）製）、ソルバインＡ（日信化学工業（株）製）、ビニブラン６０３（日信化学工業（株）製）等が挙げられる。このようなバインダー樹脂を用いることが、ポリエーテル変性シリコーンとの相溶性、耐熱性等の観点から好ましい。
【００１９】
本発明の好ましい態様によれば、受容層中のポリエーテル変性シリコーンの含有量は、バインダー樹脂の固形分質量に対して、好ましくは１〜３０質量％、より好ましくは３〜２０質量％、さらに好ましくは５〜１５質量％である。ポリエーテル変性シリコーンの含有量が上記範囲程度であれば、印画物のサバキ性をより向上させることができる。
【００２０】
本発明においては、受容層にゲル化剤が含まれてもよいが、少なければ少ない程良く、ゲル化剤を実質的に含まないものがよい。「実質的に含まない」とは、ゲル化剤の含有量は、バインダー樹脂の固形分質量に対して、１質量％以下であり、好ましくは０．１質量％以下であり、より好ましくは０．０５質量％以下であり、さらに好ましくは０．０１質量％以下である。受容層に含まれるゲル化剤の量を上記程度まで低減することで、印画時の画像濃度を改善することができる。ゲル化剤としては、水系溶媒をゲル化できる化合物を用いることができ、ゼラチン、カラギーナン、および寒天等の樹脂材料、特にゼラチンを挙げることができる。また、受容層の乾燥時の膜厚は０．５〜５．０μｍであることが好ましい。乾燥時の膜厚がこの範囲内であれば、塗工適性をさらに向上することができる。
【００２１】
断熱層
本発明における断熱層は、熱転写による画像形成時に加えられた熱が、基材等への伝熱によって損失されることを防止できる断熱性やクッション性を有するものである。本発明における断熱層は、中空粒子を含むものであり、親水性バインダーやその他の添加剤をさらに含んでもよい。断熱層は、中空粒子を含むことにより、クッション性を備えることができる。また、好ましい態様によれば、断熱層は２層以上からなるものであってもよい。このように断熱層を２層以上設けることで、印画品質に影響する断熱性およびクッション性と、基材への密着性とを改善することができる。ここで、断熱層のクッション性の程度は、熱転写受像シートの用途等に応じて適宜調整することができるものである。なお、断熱層のクッション性の程度についても、例えば、断熱層の厚みを変更することにより任意の範囲に調整することができる。断熱層の厚みは、断熱性、クッション性等を所望の程度に調整できる範囲内であれば特に限定されるものではないが、１０μｍ〜１００μｍの範囲内であることが好ましく、１０μｍ〜５０μｍの範囲内であることがより好ましい。また、断熱層の密度は、例えば０．１ｇ／ｃｍ３〜０．８ｇ／ｃｍ３の範囲内、なかでも０．２ｇ／ｃｍ３〜０．７ｇ／ｃｍ３の範囲内であることが好ましい。
【００２２】
中空粒子
本発明で用いる中空粒子の体積平均粒径は、好ましくは０．１〜１０μｍ、より好ましくは０．３〜５μｍである。中空粒子の体積平均粒径が、上記範囲程度であれば、断熱性およびクッション性を断熱層に与えることができる。また、中空粒子の平均中空率は、好ましくは２０％以上、より好ましくは３０〜８０％である。中空粒子の平均中空率が、上記範囲程度であれば、断熱性およびクッション性を断熱層に与えることができる。さらに、樹脂等から構成される有機系中空粒子であってもよく、ガラス等から構成される無機系中空粒子であってもよい。また、上記中空粒子は、架橋中空粒子であってもよい。本発明においては、市販の中空粒子を用いることもでき、例えば、ＨＰ−１０５５、ＨＰ−９１、およびローペイクＳＥ（ロームアンドハース（株）製）、ならびにＭＨ−５０５５（日本ゼオン)等が好ましい。
【００２３】
他の層
本発明においては、断熱層と受容層以外に中間層等の他の層を設けてもよい。他の層を設けることで、耐溶剤、高温／高湿下での画像保存時の染料拡散バリア、層間接着、白色付与、基材のギラつき感／ムラの隠蔽、および帯電防止等の機能を付加するこができる。他の層の形成手段としては公知の手段を用いることができ、例えば、他の層に、蛍光増白剤、無機微粒子、中空微粒子、および導電性フィラーやポリアニリンスルホン酸のような有機導電材等を添加する方法が挙げられる。
【００２４】
親水性バインダー
本発明の好ましい態様によれば、断熱層や中間層等の他の層を水系塗布により形成する場合、親水性バインダーを用いることができる。親水性バインダーとしては、ゼラチンおよびその誘導体、ポリビニルアルコール、ポリエチレンオイキサイド、ポリビニルピロリドン、プルラン、カルボキシメチルセルロース、ヒドロキシエチルセルロース、デキストラン、デキストリン、ポリアクリル酸およびその塩、寒天、κ−カラギーナン、λ−カラギーナン、ι−カラギーナン、カゼイン、キサンテンガム、ローカストビーンガム、アルギン酸、ならびにアラビアゴムを挙げることができ、特にゼラチンが好ましい。このような親水性バインダーを用いることで、断熱層や中間層等の他の層との層間接着性を向上させることができる。特に、水系塗布および同時重層塗布方式により各層を形成する場合には、ゼラチンを用いることで、各塗工液の粘度を所望の範囲に調整し、所望の膜厚を得ることができる。本発明においては、市販のゼラチンを用いることもでき、例えば、ＲＲ、Ｒ、およびＣＬＶ（新田ゼラチン（株）製）等が好ましい。
【００２５】
熱転写受像シートの製造方法
本発明の熱転写受像シートの製造には、公知の製造方法を用いることができる。熱転写受像シートの各層の塗布には、ロールコート、バーコート、グラビアコート、グラビアリバースコート、ダイコート、スライドコート、およびカーテンコート等の公知の方法を用いることができ、スライドコートやカーテンコート等の複数の層を同時重層塗布できる方法が好ましい。本発明においては、基材上に設ける全ての層を、同時重層塗布方式により形成することで、熱転写受像シートの各層の層間接着性の向上やコスト改善等の効果が得られる。
【００２６】
本発明の好ましい態様によれば、本発明の熱転写受像シートの製造方法は、基材上に受容層や他の層を塗布により形成した後に、セット工程や乾燥工程をさらに経るものであってもよい。本発明でいうセット工程とは、例えば、冷風等を支持体上の塗膜面に吹き付けて温度を下げるなどの手段により、塗膜組成物の粘度を高め、各層間および各層内の物質流動性を鈍化させるゲル化促進の工程をいう。冷風を用いる場合の温度条件としては、２５℃以下が好ましく、１０℃以下であることがより好ましい。また、塗膜が冷風に晒される時間は、塗布搬送速度にもよるが、１０秒以上１２０秒以下であることが好ましい。
【００２７】
熱転写インクシート
本発明の熱転写受像シートと共に用いる熱転写インクシートは、基材シートの一方の面に熱転写性色材層が設けられており、基材シートの他方の面に耐熱滑性層が設けられている層構成を有するものがよい。以下、熱転写インクシートを構成する各層について説明する。
【００２８】
基材シート
本発明に用いられる熱転写インクシートを構成する基材シートの材料は、従来公知のものを使用することができ、また、それ以外のものであっても、ある程度の耐熱性と強度とを有していれば使用することができる。例えば、ポリエチレンテレフタレート、ポリエステル、ポリプロピレン、ポリカーボネート、ポリエチレン、ポリスチレン、ポリビニルアルコール、ポリ塩化ビニル、ポリ塩化ビニリデン、ポリイミド、ナイロン、酢酸セルロース、アイオノマー等の樹脂フィルム、コンデンサー紙、パラフィン紙等の紙類、不織布等が挙げられる。これらを単独で使用してもよいし、これらを任意に組み合わせた積層体を使用してもよい。これらの中でも、薄膜化可能で安価な汎用性プラスチックであるポリエチレンテレフタレートが好ましい。
【００２９】
基材シートの厚さは、強度、耐熱性等が適切になるように材料に応じて適宜選択することができるが、通常は０．５〜５０μｍ程度が好ましく、より好ましくは１〜２０μｍ、さらに好ましくは１〜１０μｍである。
【００３０】
基材シートは、隣接する層との接着性を向上させるため、表面処理が施されていてもよい。上記表面処理としては、コロナ放電処理、火炎処理、オゾン処理、紫外線処理、放射線処理、粗面化処理、化学薬品処理、プラズマ処理、およびグラフト化処理等の、公知の樹脂表面改質技術を適用することができる。上記表面処理は、１種のみ施されてもよいし、２種以上施されてもよい。
【００３１】
さらに、上記基材シートの接着処理として、基材シート上に接着層を塗工して形成することも可能である。接着層は、例えば、以下の有機材料および無機材料から形成することができる。上記有機材料としては、ポリエステル系樹脂、ポリアクリル酸エステル系樹脂、ポリ酢酸ビニル系樹脂、ポリウレタン系樹脂、スチレンアクリレート系樹脂、ポリアクリルアミド系樹脂、ポリアミド系樹脂、ポリエーテル系樹脂、ポリスチレン系樹脂、ポリエチレン系樹脂、ポリプロピレン系樹脂、ポリ塩化ビニル樹脂やポリビニルアルコール樹脂、ポリビニルピロリドンおよびその変性体等のビニル系樹脂、ならびにポリビニルアセトアセタールやポリビニルブチラール等のポリビニルアセタール系樹脂等が挙げられる。上記無機材料としては、シリカ（コロイダルシリカ）、アルミナあるいはアルミナ水和物（アルミナゾル、コロイダルアルミナ、カチオン性アルミニウム酸化物またはその水和物、疑ベークマイト等）、珪酸アルミニウム、珪酸マグネシウム、炭酸マグネシウム、酸化マグネシウム、および酸化チタン等のコロイド状無機顔料超微粒子等が挙げられる。  
【００３２】
また、上記の表面処理として、プラスチックフィルムを延伸処理して製造する場合、未延伸フィルムにプライマー液を塗布し、その後に延伸処理して行うこともできる（プライマー処理）。
【００３３】
熱転写性色材層
本発明に用いられる熱転写インクシートは、基材シートの一方の面に熱転写性色材層が設けられている。熱転写インクシートが昇華型熱転写インクシートの場合には、熱転写性色材層として昇華性染料を含有する層を形成し、熱溶融型熱転写インクシートの場合には、着色剤を含む熱溶融組成物からなる熱溶融性のインクを含有する層を形成する。なお、昇華性染料を含有する層領域と、着色剤を含む熱溶融組成物からなる熱溶融性のインクを含有する層領域と、を連続した１枚の基材シート上に面順次に設けてもよい。
【００３４】
熱転写性色材層の材料は、従来公知の染料を使用することができるが、印画材料として良好な特性を有するもの、例えば、十分な着色濃度を有し、光、熱、温度等により変褪色しないものが好ましい。例えば、赤色染料としては、ＭＳ  Ｒｅｄ  Ｇ（三井東圧化学社製）、Ｍａｃｒｏｌｅｘ  Ｒｅｄ  Ｖｉｏｌｅｔ  Ｒ（バイエル社製）、ＣｅｒｅｓＲｅｄ  ７Ｂ（バイエル社製）、Ｓａｍａｒｏｎ  Ｒｅｄ  Ｆ３ＢＳ（三菱化学社製）等が、黄色染料としては、ホロンブリリアントイエロー６ＧＬ（クラリアント社製）、ＰＴＹ−５２（三菱化成社製）、マクロレックスイエロー６Ｇ（バイエル社製）等が、青色染料としては、カヤセットブルー７１４（日本化薬社製）、ワクソリンブルーＡＰ−ＦＷ（ＩＣＩ社製）、ホロンブリリアントブルーＳ−Ｒ（サンド社製）、ＭＳブルー１００（三井東圧化学社製）等が挙げられる。
【００３５】
上記染料を担持するためのバインダー樹脂としては、例えば、エチルセルロース樹脂、ヒドロキシエチルセルロース樹脂、エチルヒドロキシセルロース樹脂、メチルセルロース樹脂、酢酸セルロース樹脂等のセルロース系樹脂、ポリビニルアルコール樹脂、ポリ酢酸ビニル樹脂、ポリビニルブチラール樹脂、ポリビニルアセタール樹脂、ポリビニルピロリドン等のビニル系樹脂、ポリ（メタ）アクリレート、ポリ（メタ）アクリルアミド等のアクリル系樹脂、ポリウレタン系樹脂、ポリアミド系樹脂、およびポリエステル系樹脂等が挙げられる。これらの中でも、セルロース系、ビニル系、アクリル系、ポリウレタン系、ポリエステル系等の樹脂が耐熱性、染料の移行性等の点から好ましい。
【００３６】
熱転写性色材層の形成方法としては、例えば、以下の方法が挙げられる。上記染料およびバインダー樹脂に、必要に応じて離型剤等の添加剤を加え、トルエン、メチルエチルケトン等の適当な有機溶剤に溶解させ、あるいは、水に分散させ、得られた熱転写性色材層用塗工液（溶解液または分散液）を、例えば、グラビア印刷法、グラビア版を用いたリバースロールコーティング法、ロールコーター、バーコーター等の形成手段により、基材シートの一方の面に塗布し、乾燥させることにより形成することができる。熱転写性色材層は、厚みが０．２〜５．０μｍ程度であり、また、熱転写性色材層中の昇華性染料の含有量は、５〜９０重量％、好ましくは５〜７０重量％であることが好ましい。
【００３７】
保護層
本発明に用いられる熱転写インクシートは、熱転写性色材層と同一面側に面順次で保護層を設けてもよい。熱転写受像シートに色材を転写した後、この保護層を転写して画像を被覆することにより、画像を光、ガス、液体、擦過等から保護することができる。保護層として接着層、剥離層、離型層、または、下引き層等のその他の層を設けてなるものであってもよい。
【００３８】
耐熱滑性層
耐熱滑性層は、主に耐熱性樹脂からなるものである。耐熱性樹脂としては、特に限定されず、例えば、ポリビニルブチラール樹脂、ポリビニルアセトアセタール樹脂、ポリエステル樹脂、塩化ビニル−酢酸ビニル共重合体樹脂、ポリエーテル樹脂、ポリブタジエン樹脂、スチレン−ブタジエン共重合体樹脂、アクリルポリオール、ポリウレタンアクリレート、ポリエステルアクリレート、ポリエーテルアクリレート、エポキシアクリレート、ウレタンまたはエポキシのプレポリマー、ニトロセルロース樹脂、セルロースナイトレート樹脂、セルロースアセテートプロピオネート樹脂、セルロースアセテートブチレート樹脂、セルロースアセテート−ヒドロジエンフタレート樹脂、酢酸セルロース樹脂、芳香族ポリアミド樹脂、ポリイミド樹脂、ポリアミドイミド樹脂、ポリカーボネート樹脂、および塩素化ポリオレフィン樹脂等が挙げられる。
【００３９】
耐熱滑性層は、上記耐熱性樹脂に加え、滑り性付与剤、架橋剤、離型剤、有機粉末、無機粉末等の添加剤を配合してなるものであってもよい。
【００４０】
耐熱滑性層は、一般に、上述の耐熱性樹脂、並びに、所望により添加する上記滑り性付与剤および添加剤を溶剤中に加えて、各成分を溶解または分散させて耐熱滑性層塗工液を調製した後、該耐熱滑性層塗工液を基材の上に塗工し、乾燥させて形成することができる。上記耐熱滑性層塗工液における溶剤としては、上述の染料インキにおける溶剤と同様のものを使用することができる。
【００４１】
耐熱滑性層塗工液の塗工法としては、例えば、ワイヤーバーコーティング、グラビア印刷法、スクリーン印刷法、グラビア版を用いたリバースロールコーティング法等が挙げられるが、なかでもグラビアコーティングが好ましい。耐熱滑性層塗工液は、乾燥塗布量が好ましくは０．１〜３ｇ／ｍ２、より好ましくは１．５ｇ／ｍ２以下となるよう塗布すればよい。
【００４２】
画像形成方法
本発明の熱転写受像シートを用いる画像形成方法においては、熱転写受像シートと、熱拡散性色素を含有する熱転写インクシートとを重ね合わせて、記録信号に応じて加熱することにより、該熱転写インクシートが含有する熱拡散性色素を、該熱転写受像シートに転写することにより画像形成することできる。
【００４３】
このような画像形成方法で用いることのできる熱転写記録装置としては、公知のものを用いることができ、特に限定されない。本発明においては、市販の熱転写記録装置を用いることができ、例えば、昇華型熱転写プリンター（ＡＬＴＥＣＨ  ＡＤＳ社製、型式：ＭＥＧＡＰＩＸＥＬIII）が挙げられる。
【実施例】
【００４４】
以下に、実施例と比較例を挙げて本発明をさらに詳細に説明するが、本発明は以下の実施例の内容に限定して解釈されるものではない。なお、表記の重量部は固形分で記載し、特に溶剤の配合を記載していないものでは、有機溶剤または純水を用いて希釈して、各塗布液の全固形分が、溶剤系では２０％、水系では３８％となるように調整した。
【００４５】
実施例１
基材シートの作製
トヨパールＳＳＰ−４２５５（発泡ポリプロピレン（ＰＰ）シート、東洋紡（株）製）を用い、下記組成の接着剤層塗布液を乾燥時の厚みが３ｇ／ｍ２となるように塗布し、８０℃にて１分間乾燥したものを２枚用意し、パールコート１５７ｇ／ｍ２（基材紙、三菱製紙（株）製）の両面に張り合わせた。この片面に、中間層として、下記配合の中間層塗布液を、乾燥時の厚みが１．５ｇ／ｍ２となるように塗布し、１１０℃にて１分間乾燥し、基材シート（層構成：発泡ＰＰ／接着層／基材紙／接着層／発泡ＰＰ／中間層）を得た。
接着剤層塗布液の組成
・タケラックＡ９６９Ｖ（三井化学（株）製）                            ３０重量部
・タケラックＡ−５（三井化学（株）製）                                １０重量部
・酢酸エチル                                                          ６０重量部
中間層塗布液の組成
・Ｎ−５１９９（日本ポリウレタン（株）製）                            ３２重量部
・タケネートＡ−１４（三井化学（株）製）                                ４重量部
・トルエン／ＭＥＫ／ＩＰＡ混合溶剤                                    ６４重量部
【００４６】
熱転写受像シート１の作製
上記基材シートに、下記組成の受容層用塗布液１を４０℃に加熱し、バーコーターを用いて、乾燥時の厚みが３．５μｍとなるように塗布し、５０℃にて２分間乾燥し、熱転写受像シート１（層構成：基材シート／受容層）を得た。
受容層用塗布液１の組成
・ソルバインＣ（塩酢ビ系樹脂（溶剤系）、日信化学工業（株）製）      １００重量部
・ＫＦ３５４Ｌ（ポリエーテル変性シリコーン、ＨＬＢ値：１６、信越化学工業（株）製）                                                                      ５重量部
【００４７】
実施例２
受容層用塗布液の組成を下記のとおりとした以外は、実施例１と同様にして、熱転写受像シート２を作製した。
受容層用塗布液２の組成
・ソルバインＣ（塩酢ビ系樹脂（溶剤系）、日信化学工業（株）製）      １００重量部
・ＫＦ６１５Ａ（ポリエーテル変性シリコーン、ＨＬＢ値：１０、信越化学工業（株）製）                                                                      ５重量部
【００４８】
実施例３
受容層用塗布液の組成を下記のとおりとした以外は、実施例１と同様にして、熱転写受像シート３を作製した。
受容層用塗布液３の組成
・ソルバインＣ（塩酢ビ系樹脂（溶剤系）、日信化学工業（株）製）      １００重量部
・ＦＺ２１６４（ポリエーテル変性シリコーン、ＨＬＢ値：８、東レダウコーニング（株）製）                                                                  ５重量部
【００４９】
実施例４
受容層用塗布液の組成を下記のとおりとした以外は、実施例１と同様にして、熱転写受像シート４を作製した。
受容層用塗布液４の組成
・ソルバインＣ（塩酢ビ系樹脂（溶剤系）、日信化学工業（株）製）      １００重量部
・ＫＦ３５２Ａ（ポリエーテル変性シリコーン、ＨＬＢ値：７、信越化学工業（株）製）
５重量部
【００５０】
実施例５
受容層用塗布液の組成を下記のとおりとした以外は、実施例１と同様にして、熱転写受像シート５を作製した。
受容層用塗布液５の組成
・ソルバインＣＮ（塩酢ビ系樹脂（溶剤系）、日信化学工業（株）製）    １００重量部
・ＫＦ６１５Ａ（ポリエーテル変性シリコーン、ＨＬＢ値：１０、信越化学工業（株）製）                                                                      ５重量部
【００５１】
実施例６
受容層用塗布液の組成を下記のとおりとした以外は、実施例１と同様にして、熱転写受像シート６を作製した。
受容層用塗布液６の組成
・ソルバインＣＨ（塩酢ビ系樹脂（溶剤系）、日信化学工業（株）製）    １００重量部
・ＫＦ６１５Ａ（ポリエーテル変性シリコーン、ＨＬＢ値：１０、信越化学工業（株）製）                                                                      ５重量部
【００５２】
比較例１
受容層用塗布液の組成を下記のとおりとした以外は、実施例１と同様にして、熱転写受像シート７を作製した。
受容層用塗布液７の組成
・ソルバインＣ（塩酢ビ系樹脂（溶剤系）、日信化学工業（株）製）      １００重量部
・ＦＺ２１２０（ポリエーテル変性シリコーン、ＨＬＢ値：６、東レダウコーニング（株）製）                                                                  ５重量部
【００５３】
比較例２
受容層用塗布液の組成を下記のとおりとした以外は、実施例１と同様にして、熱転写受像シート８を作製した。
受容層用塗布液８の組成
・ソルバインＣ（塩酢ビ系樹脂（溶剤系）、日信化学工業（株）製）      １００重量部
・ＫＦ６０２０（ポリエーテル変性シリコーン、ＨＬＢ値：４、信越化学工業（株）製）
５重量部
【００５４】
比較例３
受容層用塗布液の組成を下記のとおりとした以外は、実施例１と同様にして、熱転写受像シート９を作製した。
受容層用塗布液９の組成
・ソルバインＣ（塩酢ビ系樹脂（溶剤系）、日信化学工業（株）製）      １００重量部
・Ｘ−２２−６１９１（ポリエーテル変性シリコーン、ＨＬＢ値：２、信越化学工業（株）製）                                                                  ５重量部
【００５５】
比較例４
受容層用塗布液の組成を下記のとおりとした以外は、実施例１と同様にして、熱転写受像シート１０を作製した。
受容層用塗布液１０の組成
・ソルバインＣ（塩酢ビ系樹脂（溶剤系）、日信化学工業（株）製）      １００重量部
【００５６】
比較例５
受容層用塗布液の組成を下記のとおりとした以外は、実施例１と同様にして、熱転写受像シート１１を作製した。
受容層用塗布液１１の組成
・ソルバインＣ（塩酢ビ系樹脂（溶剤系）、日信化学工業（株）製）      １００重量部
・ＫＦ９６−３５０ＣＳ（ジメチルシリコーン、ＨＬＢ値：０、信越化学工業（株）製）
５重量部
【００５７】
比較例６
受容層用塗布液の組成を下記のとおりとした以外は、実施例１と同様にして、熱転写受像シート１２を作製した。
受容層用塗布液１２の組成
・ソルバインＣ（塩酢ビ系樹脂（溶剤系）、日信化学工業（株）製）      １００重量部
・Ｘ−２２−３０００Ｔ（エポキシ変性シリコーン、ＨＬＢ値：０、信越化学工業（株）製）                                                                    ５重量部
【００５８】
比較例７
受容層用塗布液の組成を下記のとおりとした以外は、実施例１と同様にして、熱転写受像シート１３を作製した。
受容層用塗布液１３の組成
・ソルバインＣ（塩酢ビ系樹脂（溶剤系）、日信化学工業（株）製）      １００重量部
・Ｘ−２２−３０００Ｔ（エポキシ変性シリコーン、ＨＬＢ値：０、信越化学工業（株）製）                                                                  １５重量部
【００５９】
実施例７
受容層用塗布液の組成を下記のとおりとした以外は、実施例１と同様にして、熱転写受像シート１４を作製した。
受容層用塗布液１４の組成
・ソルバインＣ（塩酢ビ系樹脂（溶剤系）、日信化学工業（株）製）      １００重量部
・ＫＦ６１５Ａ（ポリエーテル変性シリコーン、ＨＬＢ値：１０、信越化学工業（株）製）                                                                    １５重量部
【００６０】
実施例８
受容層用塗布液の組成を下記のとおりとした以外は、実施例１と同様にして、熱転写受像シート１５を作製した。
受容層用塗布液１５の組成
・ＶＢ６０３（塩酢ビ系樹脂（水系エマルジョン）、日信化学工業（株）製）
１００重量部
・ＫＦ６１５Ａ（ポリエーテル変性シリコーン、ＨＬＢ値：１０、信越化学工業（株）製）                                                                      ５重量部
・ジオクチルスルホコハク酸                                              １重量部
【００６１】
実施例９
受容層用塗布液の組成を下記のとおりとした以外は、実施例１と同様にして、熱転写受像シート１６を作製した。
受容層用塗布液１６の組成
・ＶＢ６０３（塩酢ビ系樹脂（水系エマルジョン）、日信化学工業（株）製）
１００重量部
・ＫＦ６１５Ａ（ポリエーテル変性シリコーン、ＨＬＢ値：１０、信越化学工業（株）製）                                                                    １５重量部
・ジオクチルスルホコハク酸                                              １重量部
【００６２】
実施例１０
熱転写受像シート１７の作製
基材シートとしてＲＣペーパー（三菱製紙（株）製）を用い、下記組成の断熱層用塗布液１および上記の受容層用塗布液１５を４０℃にそれぞれ加熱し、スライドコーティングを用いて、乾燥時の厚みがそれぞれ１０μｍ、３．５μｍとなるように塗布し、５℃にて３０秒間冷却した後、５０℃にて２分間乾燥し、熱転写受像シート１７（層構成：基材／断熱層／受容層）を得た。
断熱層用塗布液１の組成
・ＭＨ５０５５（中空粒子、日本ゼオン（株）製、体積平均粒径０．５μｍ）７０重量部
・ＲＲ（ゼラチン、新田ゼラチン（株）製）                              ２５重量部
・ＡＰ４０（水性ポリウレタン樹脂、ＤＩＣ（株）製）                      ５重量部
固形分が１７％となるように純水にて希釈を行った。
【００６３】
実施例１１
受容層用塗布液１５を受容層用塗布液１６に変更した以外は、実施例１０と同様にして、熱転写受像シート１８を作製した。
【００６４】
比較例８
受容層用塗布液の組成を下記のとおりとした以外は、実施例１と同様にして、熱転写受像シート１９を作製した。
受容層用塗布液１７の組成
・ＶＢ９００（塩ビアクリル系樹脂（水系エマルジョン）、日信化学工業（株）製）
１００重量部
・ＫＦ６１５Ａ（ポリエーテル変性シリコーン、ＨＬＢ値：１０、信越化学工業（株）製）                                                                      ５重量部
・ジオクチルスルホコハク酸                                              １重量部
【００６５】
比較例９
受容層用塗布液の組成を下記のとおりとした以外は、実施例１と同様にして、熱転写受像シート２０を作製した。
受容層用塗布液１８の組成
・ＶＢ９００（塩ビアクリル系樹脂（水系エマルジョン）、日信化学工業（株）製）
１００重量部
・ＫＦ６１５Ａ（ポリエーテル変性シリコーン、ＨＬＢ値：１０、信越化学工業（株）製）                                                                    １５重量部
・ジオクチルスルホコハク酸                                              １重量部
【００６６】
比較例１０
受容層用塗布液１５を受容層用塗布液１７に変更した以外は、実施例１０と同様にして、熱転写受像シート２１を作製した。
【００６７】
比較例１１
受容層用塗布液１５を受容層用塗布液１８に変更した以外は、実施例１０と同様にして、熱転写受像シート２２を作製した。
【００６８】
熱転写受像シートの評価
上記で作製した熱転写受像シート１〜１６について、（１）サバキ性評価、（２）画像濃度評価、および（３）耐湿・耐熱にじみ評価を行った。
【００６９】
（１）サバキ性評価
上記で作製した熱転写受像シートに、昇華型熱転写プリンター（ＡＬＴＥＣＨ  ＡＤＳ社製、型式：ＭＥＧＡＰＩＸＥＬIII）と、インクリボン（メガピクセルIII用、アルテックエーディーエス（株）純正品）とを使用して、白ベタ画像を印画した。画像印画後の熱転写受像シートを３枚重ね合わせて、横にずらした時のサバキ具合を評価した。
・評価基準
３：１枚のみが横にずれ、サバキ性が良好であった。
２：２枚が重なって横にずれ、サバキ性が通常であった。
１：３枚が重なって横にずれ、サバキ性が不良であった。
【００７０】
（２）画像濃度評価
上記で作製した熱転写受像シートに、昇華型熱転写プリンター（ＡＬＴＥＣＨ  ＡＤＳ社製、型式：ＭＥＧＡＰＩＸＥＬIII）と、インクリボン（メガピクセルIII用、アルテックエーディーエス（株）純正品）とを使用して、ＲＧＢ値が１５×ｎ（ｎ＝０〜１７）の１８階調グラデーション画像を印画し、光学濃度計（グレタグマクベス社製ｓｐｅｃｔｒｏｌｉｎｏ）（Ａｎｓｉ−Ａ、Ｄ６５））による光学反射濃度が最大となる値を測定し、ブラックのＯＤ値（光学的濃度）を示した。
【００７１】
（３）耐湿・耐熱にじみ評価
上記で作製した熱転写受像シートに、昇華型熱転写プリンター（ＡＬＴＥＣＨ  ＡＤＳ社製、型式：ＭＥＧＡＰＩＸＥＬIII）を用いて、０．５ｍｍ巾の直線画像（黒色）を印画し、印画物を６０℃Ｆｒｅｅおよび４０℃９０％環境に一週間保存したものの、画像にじみを目視にて官能評価した。
・評価基準
５：にじんでいなかった。
４：よく見ると少し線がにじんでいた。
３：はっきりと線がにじんでいた。
２：にじみで線がぼやけた。
１：線が完全ににじみ、元が線だと確認できなかった。
【００７２】
上記の各評価の結果を表１に示す。本発明の組成を満たす実施例１〜１１の熱転写受像シートは、比較例１〜１１の熱転写受像シートと比較して、印画物の、サバキ性、画像濃度、および耐湿・耐熱性の各性能を改善できたことがわかる。
【表１】
2012035521.tif 000002